ОТДЕЛОЧНАЯ ПЛИТКА

Область техники
Полезная модель относится к строительным материалам, в частности к декоративным материалам, используемых для отделки стен, фасадов зданий и других поверхностей.
Уровень техники
Известна керамическая глазурованная плитка (см. ).
В состав известного устройства входят основа, слой глазури. Особенностью известной плитки является недостаточная надежность при ее использовании.
Недостатком устройства является относительно большая хрупкость.
Целью предлагаемой полезной модели является увеличение надежности за счет уменьшения хрупкости.
Поставленная цель достигается за счет того, что в отделочной плитке, содержащей основу с первой и второй поверхностями, расположенными на противоположных сторонах основы, и дополнительный слой, размещенный на второй поверхности, дополнительный слой выполнен из слоя металла, образован путем бомбардирования основы частицами расплавленного металла, полученными в процессе плавления частиц металла при сгорании горючей смеси и их совместного течения с большой скоростью.
Краткое описание чертежей
Полезная модель поясняется чертежом, где изображена плитка с нанесенным на нее слоем металла.
Раскрытие полезной модели
На фигуре изображены: первая поверхность 1, слой грунта 2, слой металла, образованный путем бомбардирования основы частицами расплавленного металла, полученными в процессе плавления частиц металла при сгорании горючей смеси и их совместного течения с большой скоростью, 3 (далее именуемый слоем металла), вторая поверхность 4, основа 5.
Основным элементом устройства является основа 5. Основа 5 может быть выполнена любой формы, в частном случае выполнена в виде прямоугольной плитки. Основа имеет первую поверхность и вторую поверхность. Первая поверхность и вторая поверхность расположены параллельно относительно друг друга.
На вторую поверхность может быть нанесен слой грунта. На слой грунта нанесен слой металла. Слой металла образован путем бомбардирования основы частицами расплавленного металла. Металл расплавляется за счет процесса сгорания горючей смеси. Бомбардирование осуществлено путем разгона частиц расплавленного металла до скорости более 200 м/с газовым потоком горячих продуктов сгорания горючей смеси. Особенность получения слоя металла таким образом заключается в том, что металл распыляется в среде продуктов сгорания без кислорода. Металл, используемый для нанесения на вторую поверхность может быть различным, например могут быть
использованы железо, медь, цинк, олово, бронза, серебро, золото, платина, алюминий и другие металлы. Слой грунта и слой металла изображены условно. Слой грунта и слой металла выполнены существенно меньшей толщины по отношению к толщине плиты. Слой грунта нанесен в частном случае, в остальных случаях слой грунта может не наносится (в таком случае слой металла наносится непосредственно на основу).
Осуществление полезной модели
Отделочную плитку получают следующим образом. Основу получают путем вырезания, формовки и другими возможными способами. Вторую поверхность основы располагают напротив устройства для нанесения металла. Основу покрывают слоем металла. Для достижения поставленной цели используют устройство, именуемое высокоскоростным газотермическим устройством напыления покрытий. Работа устройства основана на повышении динамических параметров двухфазного потока и обеспечении скорости полета частиц напыляемого материала более 200 м/с. Принцип нанесения металла основан на том, что в образованную за счет сжигания при определенных условиях различных углеводородных топлив струю, имеющую скорость до 1500 м/с, подают металл, который затем формирует покрытие. В процессе работы, по мере того как нагреваются детали и элементы устройства высокоскоростного напыления, скорость горения рабочей смеси увеличивается. Получаемый высокоскоростной поток горячих продуктов сгорания горючей смеси подхватывает частицы металла. Высокоскоростной поток прогревает и расплавляет частицы, обжимает их в пучок малого диаметра и способен разгонять предварительно нагретые частицы металла до скоростей порядка 240...300 м/с. Частицы металла приобретают значительную нормальную составляющую скорости. В силу инертности частицы металла продолжают прямолинейное движение, в отличие от продуктов сгорания горючей смеси. Частицы
металла взаимодействуют со второй поверхностью, проникая во все поры второй поверхности, тем самым увеличивая прочность сцепления частиц со второй поверхностью. Прочность сцепления с поверхностью составляет 42...48 МПа, а пористость покрытий колеблется в пределах 1,5...5,0%.
Таким образом, при нанесении слоя металла на основу, увеличивается ее прочность и долговечность при воздействии на нее внешних факторов среды. Слой металла не отслаивается в течение долгого срока эксплуатации.